Brevet FR3071503A1 — publié le 20190329

Utilisation d'une composition de copolyamide comme matrice de matériau chargé avec des fibres de verre à section circulaire pour limiter le gauchissement La présente invention concerne l'utilisation d'un copolyamide semi-cristallin, en particulier semi-arylaliphatique, semi-alicyclique ou semi-aliphatique ramifié, comme matrice d'un matériau chargé avec des fibres de verre à section circulaire, pour limiter le gauchissement tout en gardant le temps de cycle de la composition obtenue adapté à sa mise en oeuvre. Elle concerne également la composition obtenue et son utilisation pour constituer une structure monocouche ou au moins une couche d'une structure multicouche, notamment dans le domaine électrique et/ou de l'électronique (E/E). De nombreuses applications dans le domaine E/E demandent des matériaux très rigides (coque de téléphone, pièce ordinateur...). La rigidité est d'autant plus importante que la tendance marché va vers une diminution du poids des équipements électroniques et donc vers une réduction des épaisseurs des pièces. Toutefois, la réalisation de pièces de faible épaisseur amène d'autres problématiques : aptitude à être injectées, en particulier matériaux suffisamment fluides pour remplir complètement le moule et surtout respect de la stabilité des pièces (absence de gauchissement : problématique majeure avec ces matériaux rigides obtenus par addition des fibres de verre). Il convient également que la transformation (par exemple par injection) se fasse dans des temps de transformation, notamment des temps de cycle adaptés à un procédé industriel. Le gauchissement est induit par des contraintes internes dont leur conséquence (ou relaxation) est la déformation de la pièce. Dans le cas des matériaux fortement chargés, l'orientation des fibres dans le sens de l'écoulement a, pour conséquence, la limitation du retrait dans cette direction. En revanche, dans la direction perpendiculaire à l'axe des fibres, le retrait est piloté par le polymère et est donc plus important. Ce retrait différentiel est la source principale du gauchissement. Le cas des polymères renforcés par de hauts taux de fibre de verre est clairement le cas de figure pour lequel l'aspect gauchissement est critique. Dans ces applications, les polyamides (PA) rigides (module > 12GPa) trouvent une grande place. Mais dès lors que le taux de fibres est supérieur à 25%, l'utilisation de fibres à section transversale non circulaire ou plate (FF) est la solution retenue pour 2 satisfaire l'ensemble du cahier des charges, et en particulier pour limiter le gauchissement des pièces fines injectées. Ainsi, la demande EP2789591, au paragraphe [0003], indique que les fibres de verre à section transversale non circulaire permettent d'améliorer les propriétés mécaniques, 5 la stabilité dimensionnelle et le gauchissement de résines renforcées avec lesdites fibres de verre à section non circulaire. Ceci est dû, selon cette demande, pour ce qui concerne l'amélioration des propriétés mécaniques, au fait que les fibres de verre à section non circulaire ont une surface de contact supérieure à celle des fibres à section circulaire. S'agissant de l'amélioration de la stabilité dimensionnelle et le 10 gauchissement, ceci est dû, toujours selon la demande EP2789591, au fait que les fibres de verre à section non circulaire s'orientent moins dans le sens de l'écoulement que les fibres de verre à section circulaire et tendent par conséquent à être plus orientées de manière bidimensionnelle que les fibres de verre à section circulaire dans la pièce injectée. 15 De même, la demande US 2011/0105655 décrit des compositions présentant une faible distorsion lors du moulage et constituées de 25 à 72% en poids d'un polyamide, de 20 à 65% en poids de fibres de verre à section plate de ratio L/D de 2 à 8, et de 8 à 25% en poids d'un agent ignifugeant (L représentant la grande dimension de la section transverse de la fibre et D la petite dimension de la section transverse de ladite fibre). 20 Le polyamide utilisé est un mélange de 55-90% en poids d'un polyamide aliphatique et de 10 à 45% en poids d'un autre polyamide qui peut être MXD6 par rapport à la somme totale des polyamides. Egalement, la demande US 2010/279111 décrit des compositions présentant aussi une faible distorsion lors du moulage constituées de 30 à 80% en poids d'un polyamide et 25 de 20 à 70% de fibres de verre longues à section plate de ratio L/D de 2 à 8. Le polyamide utilisé est soit un mélange de 55 à 85% en poids d'un polyamide aliphatique et de 15 à 45% en poids d'un polyamide qui peut être MXD6 par rapport à la somme totale des polyamides, soit un mélange de 55 à 85% en poids d'un polyamide aliphatique et de 15 à 45% en poids d'un copolyamide comprenant un ou plusieurs 30 polyamides, par exemple MXDI ou MXD6 et au moins un autre polyamide choisi parmi PA 66, 610, 6 et 12, par rapport à la somme totale des polyamides. Le brevet JP5523520 décrit quant à lui des granulés de polyamide ayant des propriétés électriques et de résistance à la déformation. 3 Les granulés sont constitués de 5-40 parts en poids d'un agent ignifugeant, de 5-200 parts en poids d'une fibre de verre à section plate avec un ratio L/D d'au moins 2,3 et de 0-40 parts en poids d'un polyamide qui peut être un mélange de polyamide aliphatique avec un polyamide semi-aromatique tel que MXD10. 5 Néanmoins, l'utilisation de fibres de verre à section plate par rapport aux fibres de verre à section circulaire engendre un surcoût non négligeable. De plus les fournisseurs de fibres de verre à section plate sont beaucoup moins nombreux que les fournisseurs de fibre de verre à section circulaire. Ces deux aspects sont essentiels dans le cadre de la production industrielle de résines renforcées en fibres de verre. 10 Le document EP 1972659 décrit des compositions et articles pour appareils électroniques portables. Les exemples présentés montrent que des compositions à base de mélanges de polyamides PA66 et MXD6, majoritaires en MXD6 (l'exemple 1), sont dépourvues de gauchissement lorsque des fibres de verre à section plate sont utilisées. Par contre, lorsque des fibres de verre à section circulaire sont utilisées 15 (exemple comparatif 2), les compositions présentent un gauchissement important. Ce document ne traite pas du temps de cycle. Par ailleurs, le document EP 2456822 enseigne que les compositions à base de MXD10 bien que présentant un bon module nécessitent cependant une température de 20 moule élevée lors de leur mise en forme par injection-moulage pour assurer une cristallisation maximale du produit et donc conférer des propriétés mécaniques et de stabilité dimensionnelle optimales. Il est donc nécessaire de pouvoir disposer de compositions utilisant des fibres de verres à section circulaire, et une matrice copolyamide permettant ainsi de limiter le 25 coût de ladite composition et de s'assurer d'un approvisionnement pérenne en fibres de verre à section circulaire tout en limitant l'inconvénient de celles-ci, à savoir notamment le gauchissement induit par les fibres de verre lors de la mise en oeuvre de compositions contenant plus de 25% de fibres de verre, et en conservant des cinétiques de cristallisation suffisamment rapides de la matrice pour avoir des temps 30 de transformation, notamment des temps de cycle lors de l'injection suffisamment courts et un démoulage facile. Ces différents problèmes ont été résolus par des copolyamides spécifiques semicristallin, en particulier semi-arylaliphatique, semi-alicyclique ou semi-aliphatique 4 ramifié, comme matrice d'un matériau chargé avec des fibres de verre à section circulaire. La présente invention concerne donc l'utilisation d'une composition comprenant au moins un copolyamide A/X1Y semi-cristallin dans lequel : 5 - A est un motif répétitif obtenu à partir de la polycondensation d'au moins un lactame en C6 à 012, de préférence en 012, ou d'au moins un aminoacide en 06 à Ci2, de préférence en Cil, ou d'au moins un motif répétitif XY obtenu à partir de la polycondensation d'au moins une diamine aliphatique (X) en C4 à 018, en particulier en C4 à 012 et d'au moins un acide dicarboxylique aliphatique (Y) en 10 C6 à 018, en particulier en C6 à 012, - XiY est un motif répétitif obtenu à partir de la polycondensation d'une diamine (Xi) choisie parmi une arylamine, une diamine cycloaliphatique et une diamine aliphatique ramifiée, et d'au moins un acide dicarboxylique aliphatique (Y) identique à celui du motif XY, 15 le ratio en poids A/X1Y étant compris de 60/40 à 95/5, des fibres de verre à section circulaire, et optionnellement au moins un modifiant choc et/ou au moins un additif, pour limiter le gauchissement tout en gardant le temps de cycle de la composition obtenue adapté à sa mise en oeuvre, en particulier par injection. 20 Dans toute la description, l'expression compris de ... à ... signifie que les bornes sont incluses. Les inventeurs ont trouvé de manière inattendue que la présence d'un motif répétitif XiY à base d'une diamine arylaliphatique, cycloaliphatique ou aliphatique ramifié, en proportion massique particulière dans une composition comprenant un copolyamide 25 semi-cristallin A/X1Y et des fibres de verre à section circulaire permettait non seulement de limiter le gauchissement de la composition par rapport au polyamide aliphatique linéaire A seul lors de la mise en oeuvre, en particulier par injection de la composition, mais également de conserver un temps de cycle adapté lors de la mise en oeuvre, tout en évitant les problèmes d'éjection de moule associés à la cristallisation 30 incomplète de la composition. Un copolyamide semi-cristallin, au sens de l'invention, désigne un copolyamide qui présente une température de fusion (Tf) en DSC selon la norme ISO 11357-3 :2013, et une enthalpie de cristallisation lors de l'étape de refroidissement à une vitesse de 5 20K/min en DSC mesurée selon la norme ISO 11357-3 de 2013 supérieure à 30 J/g, de préférence supérieure à 40 J/g. La nomenclature utilisée pour définir les polyamides est décrite dans la norme ISO 1874-1:2011 "Plastiques - Matériaux polyamides (PA) pour moulage et extrusion - 5 Partie 1 : Désignation", notamment en page 3 (tableaux 1 et 2) et est bien connue de l'homme du métier. Lorsque le motif répétitif A dudit copolyamide est obtenu à partir de la polycondensation d'un lactame ledit lactame peut être choisi parmi la pyrrolidinone, la 2-pipéridinone, le caprolactame, l'énantholactame, le caprylolactame, le 10 pelargolactame, le décanolactame, l'undécanolactame, et le lauryllactame, en particulier le lauryllactame. Lorsque le motif répétitif A dudit copolyamide est obtenu à partir de la polycondensation d'un aminoacide, il peut être choisi parmi l'acide 9- aminononanoïque, l'acide 10-aminodécanoïque, l'acide 10-aminoundécandique, l'acide 15 12-aminododécanoïque et l'acide 11-aminoundécanoïque ainsi que ses dérivés, notamment l'acide N-heptyl-11-aminoundécanoïque, en particulier l'acide 11- aminoundécanoïque. Lorsque le motif répétitif A dudit copolyamide est obtenu à partir de la polycondensation d'un motif répétitif XY, la diamine (X) en C4 à 018 utilisée dans le 20 polyamide XY est une diamine aliphatique linéaire, et peut être en particulier choisi parmi la 1,4-butanediamine, 1,5-pentaméthylènediamine, la 1,6-hexaméthylènediamine la 1,7-heptaméthylèdiamine, la 1,8-octaméthylèdiamine, la 1,9-nonaméthylèdiamine, la 1,10-décaméthylèdiamine, 1,11-undécaméthylèdiamine, la 1,12- dodécaméthylèdiamine, la 1,13-tridécaméthylèdiamine, la 1,14- 25 tétradécaméthylèdiamine, la 1,16-hexadécaméthylèdiamine et la 1, 18- octadécaméthylèdiam ine. Avantageusement, la diamine (X) utilisée est en C4 à 012, en particulier choisi parmi la 1,4-butanediamine, 1,5-pentaméthylèdiamine, la 1,6-hexaméthylènediamine la 1,7- heptaméthylèdiamine, la 1,8-octaméthylèdiamine, la 1,9-nonaméthylèdiamine, la 1,10- 30 décaméthylèdiamine, 1,11-undécaméthylèdiamine, la 1,12-dodécaméthylèdiamine. Avantageusement, la diamine (X) utilisée est en C6 à Cio, en particulier choisi parmi la 1,6-hexaméthylènediamine la 1,7-heptaméthylèdiamine, la 1,8-octaméthylèdiamine, la 1,9-nonaméthylèdiamine, la 1,10-décaméthylèdiamine. 6 Lorsque le motif répétitif A dudit copolyamide est obtenu à partir de la polycondensation d'un motif répétitif XY, l'acide dicarboxylique aliphatique (Y) en C6 à 018 peut être choisi parmi l'acide adipique, l'acide subérique, l'acide azélaïque, l'acide sébacique, l'acide undécanedioïque, l'acide dodécanedioïque, l'acide brassylique, 5 l'acide tétradécanedioïque, l'acide pentadécanedioïque, l'acide hexadécanedioïque, l'acide octadécanedioïque. Avantageusement, l'acide dicarboxylique aliphatique (Y) est en C6 à C12 et peut être choisi parmi l'acide adipique, l'acide subérique, l'acide azélaïque, l'acide sébacique, l'acide undécanedioïque, l'acide dodécanedioïque. 10 La diamine aliphatique (X) peut être en mélange avec une ou plusieurs autres diamines aliphatiques X'. De la même manière l'acide dicarboxylique aliphatique (Y) peut être en mélange avec un ou plusieurs autres acides dicarboxyliques aliphatiques Y'. Il est bien évident dans ces deux derniers cas que le motif répétitif XY contenant X' 15 et/ou Y' est de toute manière en proportion massique supérieure ou égale à 60%. Par contre, un mélange de motif répétitif aliphatique XY avec un ou plusieurs motifs répétitifs issus de la polycondensation de lactames ou d'aminoacide est exclu du champ de l'invention. S'agissant du motif répétitif XiY, la diamine (Xi) est choisie parmi une arylamine, une 20 diamine cycloaliphatique, et une diamine aliphatique ramifiée. Lorsque la diamine (Xi) est une arylamine, elle peut être choisie parmi la méta-xylylène diamine (MXD, N° CAS : 1477-55-0) ou la para-xylylène diamine (PXD, N° CAS : 53948-0). Lorsque la diamine (Xi) est une diamine cycloaliphatique, elle peut être choisie parmi 25 le bis(3,5-dialkyl-4-aminocyclohexyl)-méthane, le bis(3,5-dialky1-4- aminocyclohexyl)éthane, le bis(3,5-dialkyl-4-aminocyclohexyl)-propane, le bis(3,5- dialky1-4-aminocyclo-hexyl)-butane, le bis-(3-méthyl-4-am inocyclohexyl)-méthane ou 3,3'-diméthyl-4,4'-diamino-dicyclohexyl-méthane couramment dénommé (BMACM) ou (MACM) (et noté B ci-après), le p-bis(aminocyclohexyl)-méthane couramment 30 dénommé (PACM) (et noté P ci-après), en particulier la Dicykan®, l'isopropylidènedi(cyclohexylamine) couramment dénommé (PACP), l'isophoronediamine (notée IPD ci-après) et le 2,6-bis(amino méthyl)norbornane couramment dénommé (BAMN) et la bis(aminométhyl)cyclohexane « BAC). 7 Lorsque cette diamine (Xi) est une diamine aliphatique ramifiée, elle est issue d'une diamine aliphatique présentant une chaine principale linéaire comprenant au moins 4 atomes de carbone et comportant un ou plusieurs substituant méthyle et/ou éthyle. Elle peut notamment être la méthyl-2 pentaméthylènediamine (MPMD), la 2-méthyl5 1,8-octaméthylènediamine (MOMD) ou la triméthylène (2,2,4 ou 2,4,4) hexaméthylènediamine (TMDA). L'acide dicarboxylique (Y) du motif répétitif XiY est identique à celui du motif répétitif XY et donc tel que défini ci-dessus. Cependant, lorsque l'acide dicarboxylique du motif répétitif XY est en mélange avec un 10 autre acide dicarboxylique Y' tel que décrit ci-dessus, alors le motif répétitif XY' est en proportion massique minoritaire par rapport à la somme de XY et XY'. Avantageusement, le ratio massique XY/XY' est compris de 90/10 à 99,9/0,1. De la même manière, lorsque l'acide dicarboxylique du motif répétitif XiY est en mélange avec un autre acide dicarboxylique Y' tel que décrit ci-dessus, alors le motif 15 répétitif XiY' est en proportion massique minoritaire par rapport à la somme de XiY et X1Y'. Avantageusement, le ratio massique XiY/X1Y' est compris de 90/10 à 99,9/0,1. Le ratio en poids A/X1Y est compris de 60/40 à 95/5. Au-delà de 40% en poids de XiY, la composition présente des difficultés de mise en 20 oeuvre et notamment des difficultés d'éjection du moule, un temps de cycle long en raison de la cristallisation trop lente car trop affectée par le taux de monomères et notamment incomplète. En deçà de 5% en poids de XiY, la composition présente du gauchissement. Avantageusement, le ratio en poids A/X1Y est compris de 70/30 à 95/5. 25 Par fibre de verre au sens de l'invention, on entend toute fibre de verre, notamment telle que décrite par Frederick T. Wallenberger, James C. Watson and Hong Li, PPG industries Inc. (ASM Handbook, Vol 21 : composites (#06781G), 2001 ASM International), à condition que ladite fibre soit à section circulaire. 30 Avantageusement, lesdites fibres de verre présentent un ratio L/D (L représentant la grande dimension de la section transverse de la fibre et D la petite dimension de la section transverse de ladite fibre) inférieur à 2, en particulier inférieur à 1,5. Avantageusement, le ratio L/D est égal à environ 1 et le diamètre est compris de 4 pm à moins de 25 pm, de préférence de 4 à 15 pm. 8 Par l'expression « modifiant choc », il faut entendre un polymère à base polyoléfine présentant un module de flexion inférieur à 100 MPa mesuré à 23°C selon la norme ISO 178 :2010 et de Tg inférieure à 0°C (mesurée selon la norme 11357-2 au niveau du point d'inflexion du thermogramme DSC), en particulier une polyoléfine, couplée ou 5 non avec un Peba (polyether block amide) ayant un module de flexion 5 mm 50 s I.V. : 0,8 MXD10 C3 50% 50 s I.V. : 0,85 610/MPMD10 11 (80/20) 50% 50s (IV : 0.93) 11/MXD10 16 (80/20) 50% REVENDICATIONS1. Utilisation d'une composition comprenant au moins un copolyamide A/X1Y semi-cristallin dans lequel : - A est un motif répétitif obtenu à partir de la polycondensation d'au moins un lactame en C6 à 012, de préférence en 012, ou d'au moins un aminoacide en 06 à Ci2, de préférence en Cil, ou d'au moins un motif répétitif XY obtenu à partir de la polycondensation d'au moins une diamine aliphatique (X) en C4 à 018, en particulier en C4 à 012 et d'au moins un acide dicarboxylique aliphatique (Y) en C6 à 018, en particulier en C6 à 012, - XiY est un motif répétitif obtenu à partir de la polycondensation d'une diamine (Xi) choisie parmi une arylamine, une diamine cycloaliphatique et une diamine aliphatique ramifiée, et d'au moins un acide dicarboxylique aliphatique (Y) identique à celui du motif XY, le ratio en poids A/X1Y étant compris de 60/40 à 95/5, des fibres de verre à section circulaire, et optionnellement au moins un modifiant choc et/ou au moins un additif, pour limiter le gauchissement tout en gardant le temps de cycle de la composition obtenue adapté à sa mise en oeuvre, en particulier par injection. 2. Utilisation d'une composition comprenant au moins un copolyamide A/X1Y semi-cristallin dans lequel : - A est un motif répétitif obtenu à partir de la polycondensation d'un lactame en C6 à 012, de préférence en 012, ou d'un aminoacide en C6 à 012, de préférence en Cil, ou d'un motif répétitif XY obtenu à partir de la polycondensation d'une diamine aliphatique (X) en C4 à 018, en particulier en C4 à 012 et d'un acide dicarboxylique aliphatique (Y) en C6 à 018, en particulier en C6 à 012, - XiY est un motif répétitif obtenu à partir de la polycondensation d'une diamine (Xi) choisie parmi une arylamine, une diamine cycloaliphatique et une diamine aliphatique ramifiée, et d'un acide dicarboxylique aliphatique (Y) identique à celui du motif XY, le ratio en poids A/X1Y étant compris de 60/40 à 95/5, des fibres de verre à section circulaire, et 24 optionnellement au moins un modifiant choc et/ou au moins un additif, pour limiter le gauchissement tout en gardant le temps de cycle de la composition obtenue adapté à sa mise en oeuvre, en particulier par injection. 5 3. Utilisation selon la revendication 1 ou 2, caractérisée en ce que ladite composition comprend : - de 25 à 65% en poids, en particulier de 35 à 65% dudit au moins un copolyamide A/X1Y, - de 35 à 75% en poids, en particulier de 35 à 65% en poids de fibres de verre à 10 section circulaire, - de 0 à 10% en poids d'au moins un modifiant choc, - de 0 à 2% en poids d'au moins un additif, la somme des proportions de chaque constituant de la composition étant égale à 100%. 15 4. Utilisation selon l'une des revendications 1 à 3, caractérisée en ce que ladite arylamine est choisie parmi la meta-xylylène diamine (MXD) et la para-xylylène diamine (PXD). 20 5. Utilisation selon l'une des revendications 1 à 3, caractérisée en ce que ladite diamine cycloaliphatique est la bis(aminométhyl)cyclohexane (BAC). 6. Utilisation selon l'une des revendications 1 à 3, caractérisée en ce que ladite diamine aliphatique ramifiée est choisie parmi la 2-méthyloctanediamine (MOMD), la 25 méthylpentaméthylène diamine (MPMD) et la triméthylhexaneméthylènediamine (TM DA). 7. Utilisation selon l'une des revendications 1 à 6, caractérisée en ce que (Xi) est choisie parmi la meta-xylylène diamine (MXD), la para-xylylène diamine (PXD), la 30 bis(aminométhyl)cyclohexane (BAC) et la méthylpentaméthylène diamine (MPMD). 8. Utilisation selon l'une des revendications 1 à 7, caractérisée en ce que A est un motif répétitif XY. 25 9. Utilisation selon la revendication 8, caractérisée en ce que A est un motif répétitif XY, et (Y) est un acide dicarboxylique aliphatique (Y) en C6 à 012, en particulier (Y) correspond à l'acide sébacique. 5 10. Utilisation selon l'une des revendications 8 ou 9, caractérisée en ce que (X) correspond à une diamine en C6 à 012, en particulier l'hexaméthylène diamine ou la decanediamine. 11. Utilisation selon l'une des revendications 1 à 7, caractérisée en ce que A est un 10 motif répétitif obtenu à partir de la polycondensation d'un lactame ou d'un aminoacide. 12. Utilisation selon la revendication 11, caractérisée en ce que A est lactame en 06 à 012, en particulier le lauryl lactame. 15 13. Utilisation selon la revendication 11, caractérisée en ce que A est un aminoacide en C6 à 012, en particulier l'acide 11-aminoundécandique. 14. Utilisation selon l'une des revendications 1 à 13, caractérisée en ce que ledit au moins un additif est choisi parmi les charges, les colorants, les stabilisants, les 20 plastifiants, les agents tensioactifs, les agents nucléants, les pigments, les azurants, les antioxydants, les lubrifiants, les ignifugeants, les cires et leurs mélanges. 15. Composition pour une mise en oeuvre, en particulier par injection, comprenant : - de 25 à 65% en poids, en particulier de 35 à 65% d'au moins un copolyamide 25 A/X1Y tel que défini dans l'une des revendications 1 à 14, - de 35 à 75% en poids, en particulier de 35 à 65% en poids de fibres de verre à section circulaire, - de 0 à 10% en poids d'au moins un modifiant choc, - de 0 à 2% en poids d'au moins un additif, 30 la somme des proportions de chaque constituant de la composition étant égale à 100%. 16. Composition selon la revendication 15, caractérisée en ce que A est un motif répétitif XY. 26 17. Composition selon la revendication 16, caractérisée en ce que A est un motif répétitif XY, et (Y) est un acide dicarboxylique aliphatique (Y) en C6 à C12, en particulier correspond à l'acide sébacique. 5 18. Composition selon l'une des revendications 16 ou 17, caractérisée en ce que (X) correspond à une diamine en C6 à C12, en particulier l'hexaméthylène diamine ou la decanediamine. 10 19. Composition selon l'une des revendications 15 à 18, caractérisée en ce que (Xi) est choisi parmi la meta-xylylène diamine (MXD), la para-xylylène diamine (PXD), la bis(aminométhyl)cyclohexane (BAC) et la méthylpentaméthylène diamine (MPMD). 20. Composition selon l'une des revendications 15 à 19, caractérisée en ce que 15 ledit au moins un additif est choisi parmi les charges, les colorants, les stabilisants, les plastifiants, les agents tensioactifs, les agents nucléants, les pigments, les azurants, les antioxydants, les lubrifiants, les ignifugeants, les cires et leurs mélanges. 21. Utilisation d'une composition selon l'une des revendications 1 à 14 pour 20 constituer une structure monocouche ou au moins une couche d'une structure multicouche. 22. Utilisation selon la revendication 21, caractérisée en ce que la structure se présente sous la forme d'une pièce injectée. 25 23. Objet obtenu à partir d'une composition telle que définie dans l'une des revendications 1 à 14. 24. Procédé de mise en forme d'un objet selon la revendication 23, caractérisé en 30 ce qu'il comprend une étape d'injection d'une composition telle que définie dans l'une des revendications 1 à 14. 25. Utilisation d'un objet selon la revendication 23, dans le domaine électrique et/ou de l'électronique.